(57)【要約】【課題】湿度変化に対する寸法安定性と製品とした後の高温での加工時の寸法安定性とをともに高度に具備する二軸配向フィルムの提供。【解決手段】芳香族ポリエステル（ａ）からなるＡ層とガラス転移温度が１１０〜１８０℃の範囲にあるポリシクロオレフィン（ｂ）からなるＢ層とが積層された積層フィルムであって、フィルム層Ｂの厚みの割合が、積層フィルム全体の厚みを基準として、２〜６０％の範囲にある二軸配向積層フィルム。【選択図】なし【特許請求の範囲】
【請求項１】
芳香族ポリエステル（ａ）からなるＡ層とガラス転移温度が１１０〜１８０℃の範囲にあるポリシクロオレフィン（ｂ）からなるＢ層とが積層された積層フィルムであって、フィルム層Ｂの厚みの割合が、積層フィルム全体の厚みを基準として、２〜６０％の範囲にあることを特徴とする二軸配向積層フィルム。
【請求項２】
ポリシクロオレフィン（ｂ）が、ノルボルネン系ポリシクロオレフィンである請求項１記載の二軸配向積層フィルム。
【請求項３】
芳香族ポリエステル（ａ）の主たる繰り返し単位が、エチレンテレフタレートまたはエチレン−２，６−ナフタレンジカルボキシレートである請求項１記載の二軸配向積層フィルム。
【請求項４】
芳香族ポリエステル（ａ）は、酸成分が下記構造式（Ｉ）および（ＩＩ）からなり、下記構造式（Ｉ）の割合が、全酸成分のモル数を基準として、５〜８０モル％の範囲にあること、およびグリコール成分が下記構造式（ＩＩＩ）であることを具備する請求項１記載の二軸配向積層フィルム。
【化１】
2010012651.tif 000004
（上記構造式（Ｉ）中のＲ１は炭素数１〜１０のアルキレン基を、上記構造式（ＩＩ）中のＲ２はフェニレン基またはナフタレンジイル基、上記構造式（ＩＩＩ）中のＲ３は炭素数２〜４のアルキレン基を示す。）
【請求項５】
磁気記録媒体のベースフィルムとして用いる請求項１〜４のいずれかに記載の二軸配向積層フィルム。
【発明の詳細な説明】
【技術分野】
【０００１】
本発明は湿度変化に対する寸法安定性に優れ、しかも高温での加工時の伸びなどが抑制された二軸配向積層フィルムに関する。
【背景技術】
【０００２】
ポリエステルフィルムは、優れた熱特性および機械特性を有することから磁気記録媒体、コンデンサー、フレキシブル基板、光学部材、食品包装、装飾用などの様々な用途で用いられている。
【０００３】
ところで、磁気記録媒体、特にデータストレージ用磁気記録媒体において、テープの高容量化、高密度化に伴ってベースフィルムへの特性要求も厳しいものとなっている。ＱＩＣ、ＤＬＴ、さらに高容量のスーパーＤＬＴ、ＬＴＯのごとき、リニアトラック方式を採用するデータストレージ用磁気記録媒体では、テープの高容量化を実現するために、トラックピッチを非常に狭くしている。そのためテープ幅方向の寸法変化が起こると、トラックずれを引き起こし、エラーが発生するという問題をかかえている。これらの寸法変化には、温湿度変化によるものと、高張力下で高温高湿の状態で繰り返し走行させたときに生じる幅方向の経時収縮によるものとがある。この寸法変化が大きいと、トラックずれを引き起こし、電磁変換時のエラーが発生する。なお、説明の便宜上、フィルムが連続製膜されるときの進行方向を、製膜方向、連続製膜方向、縦方向、長手方向またはＭＤ方向と称し、製膜方向に直交する面内方向を、横方向または幅方向と称することがある。
【０００４】
このような寸法変化を解決するために、特許文献１（特開２００６−２１４２号公報）には、シンジオタクチックポリスチレンなどのポリオレフィンとブレンドまたは積層することが開示されている。
しかしながら、これらの公報で提案されている方法では、フィルムなどの製品とした後に高温で加工しようとすると、伸びてしまったりするという問題があった。
【特許文献１】特開２００６−２１４２号公報
【発明の開示】
【発明が解決しようとする課題】
【０００５】
本発明の目的は、湿度変化に対する寸法安定性と製品とした後の高温での加工時の寸法安定性とをともに高度に具備する二軸配向積層フィルムを提供することにある。
【課題を解決するための手段】
【０００６】
本発明者らは、上記課題を解決すべく鋭意検討を重ねた結果、芳香族ポリエステル（ａ）とガラス転移温度が１１０〜１８０℃のポリシクロオレフィンとを積層して用いると、湿度変化に対する寸法変化を極めて縮小しつつ、高温での加工時の寸法安定性を高度に維持できることを見出し、本発明を完成するに至った。
【０００７】
すなわち本発明は、芳香族ポリエステル（ａ）からなるＡ層とガラス転移温度が１１０〜１８０℃の範囲にあるポリシクロオレフィン（ｂ）からなるＢ層とが積層された積層フィルムであって、フィルム層Ｂの厚みの割合が、積層フィルム全体の厚みを基準として、２〜６０％の範囲にあることを特徴とする二軸配向積層フィルムを提供するものである。さらに、その好ましい態様として、ポリシクロオレフィン（ｂ）が、ノルボルネン系ポリシクロオレフィンである上記二軸配向積層フィルム、芳香族ポリエステル（ａ）の主たる繰り返し単位が、エチレン−２，６−ナフタレンジカルボン酸である上記二軸配向積層フィルム、芳香族ポリエステル（ａ）は、酸成分が下記構造式（Ｉ）および（ＩＩ）からなり、下記構造式（Ｉ）の割合が、全酸成分のモル数を基準として、５〜８０モル％の範囲にあること、およびグリコール成分が下記構造式（ＩＩＩ）である上記二軸配向積層フィルムまたは磁気記録媒体のベースフィルムに用いる上記二軸配向積層フィルムの少なくともいずれかを具備するものも提供される。
【０００８】
【化１】
2010012651.tif 000002
（上記構造式（Ｉ）中のＲ１は炭素数１〜１０のアルキレン基を、上記構造式（ＩＩ）中のＲ２はフェニレン基またはナフタレンジイル基、上記構造式（ＩＩＩ）中のＲ３は炭素数２〜４のアルキレン基を示す。）
【発明の効果】
【０００９】
本発明の二軸配向積層フィルムは、湿度変化に対する寸法変化を極めて小さくすることができ、しかも高温での加工時の伸びも小さい。よって、例えば本発明の二軸配向フィルムは、磁気記録媒体のベースフィルムとして好適に用いることができ、例えば磁気記録媒体とすれば、トラックずれを引き起こしにくく、高密度高容量化に優れるデータストレージ用磁気記録媒体などを安定的に得ることができる。
【００１０】
さらに本発明の二軸配向積層フィルムは、湿度変化に対する寸法変化を小さくできることからフィルムコンデンサーのベースフィルムとしても好適に用いることができ、また小型化や耐熱性を要する電気・電子機器用および自動車部品用フィルムコンデンサーとして好適である。
【発明を実施するための最良の形態】
【００１１】
［芳香族ポリエステル（ａ）］
本発明における芳香族ポリエステル（ａ）は、ジオール成分と芳香族ジカルボン酸成分との重縮合によって得られるポリマーである。かかる芳香族ジカルボン酸成分として、例えばテレフタル酸、イソフタル酸、２，６-ナフタレンジカルボン酸、４，４’-ジフェニルジカルボン酸、６，６’−（エチレンジオキシ）ジ−２−ナフトエ酸などの６，６’−（アルキレンジオキシ）ジ−２−ナフトエ酸が挙げられ、またジオール成分として、例えばエチレングリコール、１，４-ブタンジオール、１，４-シクロヘキサンジメタノール、１，６-ヘキサンジオールが挙げられる。
【００１２】
これらの中でも、高温での加工時の寸法安定性の点からは、エチレンテレフタレートまたはエチレン−２，６−ナフタレンジカルボキシレートを主たる繰り返し単位とするものが好ましく、特にエチレン−２，６−ナフタレンジカルボキシレートを主たる繰り返し単位とするものが好ましい。また、エチレンテレフタレートを主たる繰り返し単位とするポリエステルにポリイミドを１０〜３０重量％ブレンドしたものものも好ましい。
【００１３】
また、より環境変化に対する寸法安定性を向上させる観点から芳香族ポリエステル(a)は、酸成分が前記構造式（Ｉ）および（ＩＩ）からなり、下記構造式（Ｉ）の割合が、全酸成分のモル数を基準として、５〜８０モル％の範囲にあること、およびグリコール成分が下記構造式（ＩＩＩ）であることが好ましい。
【００１４】
前述の構造式（Ｉ）で示される具体的な酸成分としては、Ｒ１の部分が炭素数１〜１０のアルキレン基であるものであり、好ましくは６，６’−（エチレンジオキシ）ジ−２−ナフトエ酸成分、６，６’−（トリメチレンジオキシ）ジ−２−ナフトエ酸成分および６，６’−（ブチレンジオキシ）ジ−２−ナフトエ酸成分などが挙げられ、これらの中でも本発明の効果の点からは、上記構造式（Ｉ）におけるＲ１の炭素数が偶数のものが好ましく、特にＲ１の炭素数が２である６，６’−（エチレンジオキシ）ジ−２−ナフトエ酸成分が好ましい。
【００１５】
前述の構造式（ＩＩ）で示される酸成分としては、テレフタル酸成分、イソフタル酸成分、２，６−ナフタレンジカルボン酸成分、２，７−ナフタレンジカルボン酸成分などが挙げられる。これらの中でも、機械的特性などの点からテレフタル酸成分、２，６−ナフタレンジカルボン酸成分が好ましく、特に２，６−ナフタレンジカルボン酸成分が好ましい。
【００１６】
また、前述の構造式（ＩＩＩ）で示される具体的なグリコール成分としては、エチレングリコール成分、トリメチレングリコール成分、テトラメチレングリコール成分などが挙げられ、機械的特性などの点からグリコール酸成分の９０モル％以上はエチレングリコール成分であることが好ましく、さらに９５〜１００モル％がエチレングリコール成分であることが好ましい。
【００１７】
ところで、芳香族ポリエステル（ａ）の酸成分の内、５〜８０モル％の範囲で上記構造式（Ｉ）で示される６，６’−（アルキレンジオキシ）ジ−２−ナフトエ酸成分が共重合されていることが好ましい。６，６’−（アルキレンジオキシ）ジ−２−ナフトエ酸成分の割合が下限未満では、共重合したことによる湿度膨張係数の低減効果などが発現されがたい。一方、上限は成形性などの観点から８０モル％以下が好ましく、さらに５０モル％未満であることが好ましい。また、驚くべきことに、６，６’−（アルキレンジオキシ）ジ−２−ナフトエ酸成分による湿度膨張係数の低減効果は、少量で非常に効率的に発現され、５０モル％以上添加しても湿度膨張係数の観点からの効果は飽和状態になるともいえる。そのような観点から、好ましい６，６’−（アルキレンジオキシ）ジ−２−ナフトエ酸成分の共重合量の上限は、４５モル％以下、さらに４０モル％以下、よりさらに３５モル％以下、特に３０モル％以下であり、他方下限は、５モル％以上、さらに７モル％以上、よりさらに１０モル％以上、特に１５モル％以上である。
【００１８】
このような特定量の６，６’−（アルキレンジオキシ）ジ−２−ナフトエ酸成分を共重合した芳香族ポリエステル（ａ）を用いることで、より温度膨張係数と湿度膨張係数も小さい二軸配向積層フィルムとすることができる。
【００１９】
本発明における芳香族ポリエステル（ａ）は、６，６’−（アルキレンジオキシ）ジ−２−ナフトエ酸成分を含有しない場合はο-クロロフェノール中、３５℃において、６，６’−（アルキレンジオキシ）ジ−２−ナフトエ酸成分を含有する場合はＰ−クロロフェノール／１，１，２，２−テトラクロロエタン（４０／６０重量比）の混合溶媒中、３５℃において、測定したときの固有粘度が０．４０ｄｌ／ｇ以上であることが好ましく、０．４０〜１．０ｄｌ／ｇであることがさらに好ましい。固有粘度が０．４ｄｌ／ｇ未満ではフィルム製膜時に切断が多発したり、成形加工後の製品の強度が不足することがある。一方固有粘度が１．０ｄｌ／ｇを超える場合は重合時の生産性が低下する。
【００２０】
［ポリシクロオレフィン（ｂ）］
本発明におけるポリシクロオレフィン（ｂ）は、得られる二軸配向積層フィルムの湿度膨張係数を低減するために必要であり、そのガラス転移温度は１１０〜１８０℃の範囲にあることが必要である。かかるポリシクロオレフィン（ｂ）としてノルボルネン系のポリシクロオレフィンなどが挙げられる。具体的なノルボルネン系のポリシクロオレフィンとしては、日本ゼオン株式会社製の商品名「ＺＥＯＮＥＸ」や商品名「ＺＥＯＮＯＲ」、またＪＳＲ株式会社製の商品名「ＡＲＴＯＮ」などが挙げられる。ガラス転移温度が上記範囲内にあることで、高温加工時の伸びを抑えつつ製膜性を維持しやすい。
【００２１】
本発明におけるポリシクロオレフィン（ｂ）は高いガラス転移温度を有しつつも、前述の芳香族ポリエステル（ａ）と積層して製膜する際の製膜性を高度に維持しやすい点から、融点がない非晶質のものであることが好ましい。
【００２２】
［二軸配向積層フィルム］
本発明の二軸配向積層フィルムは、芳香族ポリエステル（ａ）からなるフィルム層Ａと、その少なくとも片面に積層された前述のポリシクロオレフィン（ｂ）からなるフィルム層Ｂとからなる。
【００２３】
本発明の二軸配向積層フィルムにおいて、フィルム層Ａは、前述の芳香族ポリエステル（ａ）からなり、本発明の目的を損なわない範囲で、好ましくは１０重量％以下、さらに好ましくは５重量％以下の範囲で、他の樹脂などを混合したものであっても良い。また、本発明の二軸配向積層フィルムにおいて、フィルム層Ｂは、前述のポリシクロオレフィン（ｂ）からなり、本発明の目的を損なわない範囲で、好ましくは１０重量％以下、さらに好ましくは５重量％以下の範囲で、他の樹脂などを混合したものであっても良い。
【００２４】
二軸配向積層フィルムにおけるフィルム層Ｂの割合は、積層フィルム全体の厚みを基準として、２〜６０％、好ましくは３〜５５％、より好ましくは３〜５０％、さらに好ましくは５〜４５％、特に好ましくは５〜３０重量％の範囲である。フィルム層Ｂの厚みの割合が下限を下回ると、目的とする湿度変化に対する寸法安定性向上効果が乏しくなる。一方、フィルム層Ｂの厚みの割合が上限を越えると、得られる二軸配向フィルムが力学的特性の乏しいものとなったり、延伸製膜が難しくなることがある。
【００２５】
二軸配向積層フィルムは、好ましい層構成として、ｉ）フィルム層Ｂの片面にフィルム層Ａが積層された２層構成、ｉｉ）フィルム層Ｂの両面にフィルム層Ａが積層された３層構成、ｉｉｉ）フィルム層Ｂとフィルム層Ａとが全層数で少なくとも４層積層された多層構成が例示される。ｉｉ）の３層構成の場合、耐カール性がさらに改良される。また、ｉｉｉ）の多層構成の場合、異質の樹脂からなるフィルム層の積層であっても、層間の剥離などによる工程の悪化を生じることなく製膜することができる。ｉｉｉ）の多層構成の場合、好ましい全層数は、８層以上、さらに１６層以上、特に３２層以上であり、上限は特に制限されないが、工程の煩雑化を防ぐ観点から５００層程度、好ましくは２５０層である。ここで、フィルム層Ａとフィルム層Ｂとは、好ましくは交互に積層され、本発明の目的を阻害しない範囲で、他の樹脂からなるフィルム層が積層されていてもよい。ｉｉｉ）の多層構成の場合、フィルム層Ａの１層あたりの厚みは、０．０２〜１．５μｍ、さらに０．０４〜１．０μｍの範囲にあることが好ましく、他方フィルム層Ｂの１層あたりの厚みは０．０２〜１．５μｍ、さらに０．０４〜１．０μｍの範囲にあることが好ましい。フィルム層Ａまたはフィルム層Ｂの１層あたりの厚みが下限を下回ると、極めて多くの層を積層させる必要があり、工程が煩雑化しやすい。他方、フィルム層Ａまたはフィルム層Ｂの１層あたりの厚みが上限を超えると、層間の剥離が生じることがある。これらの厚みは、積層フィルムを厚み方向にミクロトームなどで切断して超薄片とし、それを透過型電子顕微鏡で観察することによって測定できる。
【００２６】
本発明における二軸配向積層フィルムは、具体例として上述の積層フィルムが挙げられ、また、用途によってさらに必要とされる特性に適する層構成を用いることができる。
【００２７】
また、本発明の二軸配向積層フィルムは、フィルムの用途に応じて使用するそれ自体公知の不活性粒子などをフィルム中に含有させても良い。不活性粒子としては、例えば、周期律表第ＩＩＡ、第ＩＩＢ、第ＩＶＡ、第ＩＶＢの元素を含有する無機粒子（例えば、カオリン、アルミナ、酸化チタン、炭酸カルシウム、二酸化ケイ素など）、架橋シリコーン樹脂、架橋ポリスチレン、架橋アクリル樹脂粒子等のごとき耐熱性の高いポリマーよりなる微粒子などを含有させることができる。
【００２８】
［温度膨張係数：αｔ］
本発明の二軸配向積層フィルムは、フィルムの幅方向の温度膨張係数αｔが-１０×１０-６〜＋１５×１０-６／℃の範囲にあることが好ましい。好ましいαｔは、-８×１０-６〜＋１０×１０-６／℃、特に-５×１０-６〜＋５×１０-６／℃の範囲である。αｔが、下限よりも小さいと収縮してしまい、一方上限を超えると、温度変化によってフィルムが伸びてしまい、磁気記録媒体に用いた時にはトラックずれなどを惹起することがある。
【００２９】
このようなαｔは、測定方向のヤング率を延伸により向上させ、かつポリシクロオレフィンの存在量を前述の上限以下にすることによって達成される。幅方向が未延伸の場合、幅方向のヤング率が低いため、ポリオレフィンが混在していても上述の範囲の温度膨張係数は得られない。
【００３０】
［湿度膨張係数：αｈ］
本発明の二軸配向積層フィルムは、フィルムの幅方向の湿度膨張係数αｈが０．１×１０-６〜７×１０-６／％ＲＨの範囲にあることが好ましい。さらに好ましいαｈは、０．５×１０-６〜６×１０-６／％ＲＨ、特に好ましくは、０．５×１０-６〜５×１０-６／％ＲＨの範囲である。
【００３１】
αｈを下限よりも小さくするには、過度にポリシクロオレフィン（ｂ）を存在させたりすることになり、製膜性が低下し、また力学的特性が低下することがある。一方上限を超えると、湿度変化によってフィルムが伸びてしまい、磁気記録媒体に用いた時にトラックずれなどを惹起することがある。このようなαｈは、測定方向のヤング率を延伸により向上させつつ、かつポリシクロオレフィン（ｂ）を用いることによって達成される。幅方向が未延伸の場合、幅方向のヤング率が低いため、ポリシクロオレフィン（ｂ）が存在していても上述の範囲の湿度膨張係数は得られない。
【００３２】
［ヤング率：Ｙ］
本発明の二軸配向積層フィルムは、フィルムの製膜方向および幅方向のヤング率がともに４ＧＰａ以上であることが好ましい。どちらか一方でもヤング率が下限よりも小さいと、湿度変化による寸法変化が小さくても、磁気記録媒体としたときに係る負荷に耐えられなかったり、温湿度変化で変形しやすくなることがある。また、製膜方向と幅方向のヤング率の和は、高々２２ＧＰａであることが好ましい。製膜方向のヤング率と幅方向のヤング率の和が、上限を超えると、フィルム製膜時、延伸倍率が過度に高くなり、フィルム破断が多発し、製品歩留りが著しく悪くなる。好ましい製膜方向と幅方向とのヤング率の和の上限は、２０ＧＰａ以下、さらに１８ＧＰａ以下である。
【００３３】
ところで、リニアトラック方式の磁気テープ用として供する場合、製膜方向の伸びを少なくする観点からは、製膜方向のヤング率が４．５ＧＰａ以上、５ＧＰａ以上、特に６ＧＰａ以上であることが好ましい。また、幅方向の環境変化に対する寸法安定性を高める観点から、幅方向のヤング率は、７ＧＰａ以上、８ＧＰａ以上、特に９ＧＰａ以上であることが好ましい。
【００３４】
［表面層］
本発明の二軸配向積層フィルムは、本発明の効果を損なわない範囲で、少なくとも一方の面に、他の機能を付与する目的でさらに他層が積層された積層体であってもよい。
例えば、磁気記録媒体に用いられる場合、磁性層側をより平坦な表面にするために、実質的に不活性粒子を含有しないポリエステルフィルム層を、本発明の二軸配向フィルムの磁性層側表面に積層しても良い。また、走行面（非磁性層）側をより走行性に優れた表面にするために、含有させる不活性粒子を比較的大きくしたり、量を多くしたポリエステルフィルム層を、本発明の二軸配向フィルムの非磁性層側表面に積層しても良い。このような積層フィルムは、磁気記録媒体としたときに、電磁変換特性とフィルムの巻取性とを両立させるのが容易である点から好ましい。
【００３５】
［製膜方法］
本発明の二軸配向積層フィルムは、以下の方法にて製造するのが好ましい。
本発明の二軸配向積層フィルムは、上述の芳香族ポリエステル（ａ）とポリシクロオレフィン（ｂ）とをそれぞれ原料とし、共押出し法による方法が挙げられる。好ましくは、それぞれの層を構成する原料を溶融状態で共押出し法によりダイ内で積層してからシート状に押出すか、または２種以上の溶融ポリエステルをダイから押出した後に積層し、急冷固化して積層未延伸フィルムとする。また、４層以上の積層フィルムを製造する場合、例えば特開２０００−３２６４６７号公報の段落００２８で提案されたようなフィードブロックを用いた同時多層押出法により製造することができる。
【００３６】
すなわち、フィルム層Ａを構成する芳香族ポリエステル（ａ）と、フィルム層Ｂを構成するポリシクロオレフィン（ｂ）とを、乾燥後、芳香族ポリエステル（ａ）の融点（Ｔｍ：℃）ないし（Ｔｍ＋７０）℃の温度で押出し３００℃程度に加熱された押出機に供給し、フィードブロックを用いて、例えば各溶融物を交互に積層し、ダイに展開して押出して積層未延伸フィルムとする。
【００３７】
このようにして溶融状態でシート状に押出した積層未延伸フィルムを、テンター法、インフレーション法など公知の製膜方法を用いて延伸する。具体的には、未延伸フィルムを一軸方向（縦方向または横方向）に（Ｔｇ（芳香族ポリエステル（ａ）のガラス転移温度：℃）−１０）〜（Ｔｇ＋７０）℃の温度で所定の倍率に延伸し、次いで上記延伸方向と直角方向（一段目が縦方向の場合には二段目は横方向となる）にＴｇ〜（Ｔｇ＋７０）℃の温度で所定の倍率に延伸し、さらに熱処理する方法を用いて製造することができる。その際、延伸倍率、延伸温度、熱処理条件等は上記フィルムの特性から選択、決定される。熱固定温度は１９０〜２５０℃の範囲内から、また処理時間は１〜６０秒の範囲内から決めるとよい。
【００３８】
かかる逐次二軸延伸法のほかに、同時二軸延伸法を用いることもできる。また逐次二軸延伸法において縦方向、横方向の延伸回数は１回に限られるものではなく、縦−横延伸を数回の延伸処理により行うことができ、その回数に限定されるものではない。例えば、磁気記録用途の場合、さらに機械特性を上げたい場合には、熱固定処理前の上記二軸延伸フィルムについて、（Ｔｇ＋２０）〜（Ｔｇ＋７０）℃の温度で熱処理し、さらにこの熱処理温度より１０〜４０℃高い温度で縦方向または横方向に延伸し、続いてさらにこの延伸温度より２０〜５０℃高い温度で横方向または縦方向に延伸し、縦方向の総合延伸倍率を３．０〜７．０倍、横方向の総合延伸倍率を３．０〜６．０倍にとすることが好ましい。
また、塗布層を設ける場合、前記した未延伸フィルムまたは一軸延伸フィルムの片面または両面に所望の塗布液を塗布するのが好ましい。
【００３９】
［磁気記録媒体］
本発明によれば、本発明の上記二軸配向積層フィルムをベースフィルムとし、その片面上に磁性層を有する磁気記録媒体が提供される。
磁気記録媒体としては、上記本発明の二軸配向フィルムをベースフィルムとしていれば特に限定されず、例えば、ＱＩＣやＤＬＴさらには高容量タイプであるＳ−ＤＬＴやＬＴＯ等のリニアトラック方式のデータストレージテープなどが挙げられる。なお、ベースフィルムが温湿度変化による寸法変化が極めて小さいので、テープの高容量化を確保するためにトラックピッチを狭くしてもトラックずれを引き起こし難い高密度高容量に好適な磁気記録媒体となる。
【実施例】
【００４０】
以下、実施例に基づき本発明を説明する。各特性値ならびに評価法は下記の方法によって測定、評価した。
【００４１】
（１）融点、ガラス転移点
芳香族ポリエステル（ａ）またはポリシクロオレフィン（ｂ）１０ｍｇを、測定用のアルミニウム製パンに封入し、ＤＳＣ（ＴＡインスツルメンツ社製、Ｑ１００）を用いて２５℃から３００℃まで２０℃／ｍｉｎの昇温速度で測定し、芳香族ポリエステル（ａ）の融点（Ｔｍａ）、および、それぞれのガラス転移点（芳香族ポリエステル（ａ）のガラス転移点：Ｔｇａ、ポリシクロオレフィン（ｂ）のガラス転移点：Ｔｇｂ）を求めた。
【００４２】
（２）不活性粒子の平均粒径
島津製作所製ＣＰ−５０型セントリフュグル  パーティクル  サイズ  アナライザー（Ｃｅｎｔｒｉｆｕｇａｌ  Ｐａｒｔｉｃｌｅ  Ｓｉｚｅ  Ａｎａｌｙｚｅｒ）を用いて測定する。得られる遠心沈降曲線をもとに算出する各粒子の粒径とその存在量との累積曲線から、５０マスパーセント（ｍａｓｓ  ｐｅｒｃｅｎｔ）に相当する粒径を読み取り、この値を上記平均粒径とする。
【００４３】
（３）湿度膨張係数（αｈ）
得られたフィルムから幅５ｍｍのサンプルを切り出し、チャック間長さ１５ｍｍとなるように、ブルカーＡＸＳ製ＴＭＡ４０００ＳＡにセットし、３０℃の窒素雰囲気下で、湿度２０％ＲＨと湿度８０％ＲＨにおけるそれぞれのサンプルの長さを測定し、次式にて湿度膨張係数（αｈ）を算出した。なお、測定方向が切り出した試料の長手方向であり、５回測定し、その平均値をαｈとした。
αｈ＝（Ｌ８０−Ｌ２０）／（Ｌ２０×△Ｈ）
ここで、上記式中のＬ２０は２０％ＲＨのときのサンプル長（ｍｍ）、Ｌ８０は８０％ＲＨのときのサンプル長（ｍｍ）、△Ｈ：６０（＝８０−２０）％ＲＨである。
【００４４】
（４）温度膨張係数（αｔ）
得られたフィルムから幅４ｍｍのサンプルを切り出し、チャック間長さ２０ｍｍとなるように、セイコーインスツル製ＴＭＡ／ＳＳ６０００にセットし、窒素雰囲気下（０％ＲＨ）、８０℃で３０分前処理し、その後室温まで降温させた。その後３０℃から８０℃まで２℃／ｍｉｎで昇温して、各温度でのサンプル長を測定し、次式より温度膨張係数（αｔ）を算出した。なお、測定方向が切り出した試料の長手方向であり、５回測定し、その平均値を用いた。
αｔ＝｛（Ｌ６０−Ｌ４０）｝／（Ｌ４０×△Ｔ）｝＋０．５×１０−６
ここで、上記式中のＬ４０は４０℃のときのサンプル長（ｍｍ）、Ｌ６０は６０℃のときのサンプル長（ｍｍ）、△Ｔは２０（＝６０−４０）℃、０．５×１０−６／℃は石英ガラスの温度膨張係数（αｔ）である。
【００４５】
（５）ヤング率
フィルムを試料幅１０ｍｍ、長さ１５ｃｍに切り、チャック間１００ｍｍにして引張速度１０ｍｍ／ｍｉｎ、チャート速度５００ｍｍ／ｍｉｎでインストロンタイプの万能引張試験装にて引張り、得られる荷重−伸び曲線の立上り部の接線よりヤング率を計算する。
なお、測定方向が試料の長手方向で、１０回測定した平均値を用いた。
【００４６】
（６）各層の厚み
積層フィルムを３角形に切り出し、包埋カプセルに固定後、エポキシ樹脂にて包埋する。ミクロトーム（ＵＬＴＲＡＣＵＴ−Ｓ）で、製膜方向と厚み方向とに平行な方向にカットして、厚み５０ｎｍ薄膜切片にする。そして、透過型電子顕微鏡を用い、加速電圧１０００ｋｖにて観察し、倍率１万倍〜１０万倍で撮影し、写真より各層の厚みを測定した。
【００４７】
（７）固有粘度
芳香族ポリエステル（ａ）の固有粘度は、ｏ-クロロフェノール、３５℃で測定した。なお、前記構造式（Ｉ）で示される構造単位を含むときなど、ｏ−クロロフェノールでは均一に溶解するのが困難な場合は、Ｐ−クロロフェノール／１，１，２，２−テトラクロロエタン（４０／６０重量比）の混合溶媒を用いて３５℃で測定して求めた。
【００４８】
（８）ＴＭＡ
セイコーインスツルメンツ製ＴＭＡ／ＳＳ６０００を用いて、フィルム製膜方向が長手方向となるようにして幅４ｍｍに切り出したサンプルを、チャック間長さ２０ｍｍとなるようにセットし、２０ＭＰａの荷重をかけて、昇温速度５℃／分にて昇温し、１１５℃時のフィルム製膜方向におけるフィルムの伸び割合（％）を求めた。
伸び率が低いほど、高温での加工時の伸びが少なく優れているといえる。
【００４９】
（９）加工時の伸び（塗布斑）
幅５００ｍｍにスリットされた長さ５００ｍのフィルムの一方の表面に、下記組成の非磁性塗料、磁性塗料をダイコータで同時に、乾燥後の非磁性層および磁性層の厚みが、それぞれ１．２μｍおよび０．１μｍとなるように膜厚を変えて塗布し、磁気配向させて乾燥させる。さらに、小型テストカレンダ−装置（スチ−ルロール／ナイロンロール、５段）で、温度：７０℃、線圧：２００ｋｇ／ｃｍでカレンダ−処理した後、７０℃、４８時間キュアリングする。そして、得られた磁性層付フィルムについて、目視判定により、以下の基準で塗布斑を評価した。なお、目視判定は、フィルムの裏側に蛍光灯を設置し、磁性層の抜けによる光の漏れをカウントすることで行ない、この磁性層付フィルムを必要に応じてバックコート層などを設けた上で、幅１２．６５ｍｍにスリットし、カセットに組み込みことで磁気記録テープにできる。 
◎：塗布抜けが５個／２５０ｍ２未満
○：塗布抜けが５個／２５０ｍ２以上１０個／２５０ｍ２未満 
△：塗布抜けが１０個／２５０ｍ２以上２０個／２５０ｍ２未満 
×：塗布抜けが２０個／２５０ｍ２以上 
【００５０】
非磁性塗料の組成 
・二酸化チタン微粒子              ：１００重量部 
・エスレックＡ（積水化学製塩化ビニル／酢酸ビニル共重合体：１０重量部 
・ニッポラン２３０４（日本ポリウレタン  製ポリウレタンエラストマ）：１０重量部 
・コロネートＬ（日本ポリウレタン製ポリイソシアネート）：  ５重量部 
・レシチン                        ：  １重量部 
・メチルエチルケトン              ：７５重量部 
・メチルイソブチルケトン          ：７５重量部 
・トルエン                        ：７５重量部 
・カーボンブラック                ：  ２重量部 
・ラウリン酸                      ：１．５重量部 
【００５１】
磁性塗料の組成 
・鉄（長さ：０．３μｍ、針状比：１０／１、１８００エルステッド） 
：１００重量部 
・エスレックＡ（積水化学製塩化ビニル／酢酸ビニル共重合体  ：１０重量部 
・ニッポラン２３０４（日本ポリウレタン  製ポリウレタンエラストマ）：１０重量部 
・コロネートＬ（日本ポリウレタン製ポリイソシアネート）：５重量部 
・レシチン                        ：  １重量部 
・メチルエチルケトン              ：７５重量部 
・メチルイソブチルケトン          ：７５重量部 
・トルエン                        ：７５重量部 
・カーボンブラック                ：  ２重量部 
・ラウリン酸                      ：１．５重量部
【００５２】
（１０）共重合量
（グリコール成分）試料１０ｍｇをｐ−クロロフェノール：１，１，２，２−テトラクロロエタン＝３：１（容積比）混合溶液０．５ｍｌに８０℃で溶解し、イソプロピルアミンを加えて十分に混合した後に、６００ＭＨｚの１Ｈ−ＮＭＲを日本電子製、ＪＥＯＬ  Ａ６００を用いて８０℃で測定し、それぞれのグリコール成分量を測定した。
（酸成分）試料６０ｍｇをｐ−クロロフェノール：１，１，２，２−テトラクロロエタン＝３：１（容積比）混合溶液０．５ｍｌに１４０℃で溶解し、同じく日本電子製ＪＥＯＬ  Ａ６００を用いて、１５０ＭＨｚの１３Ｃ−ＮＭＲを１４０℃で測定し、それぞれの酸成分量を測定した。
【００５３】
［参考例１］  
２，６−ナフタレンジカルボン酸ジメチルおよびエチレングリコールを酢酸マンガンの存在下、常法によりエステル交換反応を行った後、トリエチルフォスフォノアセテートを添加した。次いで三酸化アンチモンを添加して、常法により重縮合させてポリエチレン-２，６-ナフタレンジカルボキシレート樹脂（固有粘度（オルソクロロフェノール、３５℃）０．６２、以下ＰＥＮ１と略記する）を得た。本樹脂中の各元素の濃度を原子吸光法によって測定した結果、Ｍｎ＝５０ｐｐｍ、Ｓｂ＝３００ｐｐｍ、Ｐ＝５０ｐｐｍであった。なお、ＰＥＮ１中には、重合段階で、樹脂組成物の重量を基準として、あらかじめ平均粒径０．５μｍのシリコーン粒子を０．０２重量％、平均粒径０．１μｍのシリカ粒子を０．３重量％添加した。
【００５４】
［参考例２］
２，６−ナフタレンジカルボン酸ジメチル、６，６’−（エチレンジオキシ）ジ−２−ナフトエ酸そしてエチレングリコールとを、チタンテトラブトキシドの存在下でエステル化反応およびエステル交換反応を行い、さらに引き続いて重縮合反応を行って、固有粘度０．６２ｄｌ／ｇで、酸成分の８０モル％が２，６−ナフタレンジカルボン酸成分、酸成分の２０モル％が６，６’−（アルキレンジオキシ）ジ−２−ナフトエ酸成分、グリコール成分の９９モル％がエチレングリコール成分、１モル％がジエチレングリコール成分である共重合ポリエチレン−２，６−ナフタレンジカルボキシレート（以下、共重合ＰＥＮ２０と称する。）を得た。なお、該共重合ＰＥＮ２０には、重縮合反応の前に平均粒径０．５μｍのシリカ粒子を、得られる樹脂組成物の重量を基準として、０．２重量％となるように含有させた。
【００５５】
［参考例３］
参考例２において、酸成分の８８モル％が２，６−ナフタレンジカルボン酸成分、酸成分の１２モル％が６，６’−（アルキレンジオキシ）ジ−２−ナフトエ酸成分となるように変更した以外は、同様な操作を繰り返し、共重合ポリエチレン−２，６−ナフタレンジカルボキシレート（以下、共重合ＰＥＮ１２と称する。）を得た。なお、該共重合ＰＥＮ１２には、重縮合反応の前に平均粒径０．５μｍのシリカ粒子を、得られる樹脂組成物の重量を基準として、０．２重量％となるように含有させた。
【００５６】
［参考例４］
参考例２において、酸成分の７３モル％が２，６−ナフタレンジカルボン酸成分、酸成分の２７モル％が６，６’−（アルキレンジオキシ）ジ−２−ナフトエ酸成分となるように変更した以外は、同様な操作を繰り返し、共重合ポリエチレン−２，６−ナフタレンジカルボキシレート（以下、共重合ＰＥＮ２７と称する。）を得た。なお、該共重合ＰＥＮ２７には、重縮合反応の前に平均粒径０．５μｍのシリカ粒子を、得られる樹脂組成物の重量を基準として、０．２重量％となるように含有させた。
【００５７】
［比較例１］
得られたＰＥＮ１を１８０℃で６時間乾燥後、３００℃に加熱された押出機に供給し、Ｔ型押出ダイを用いて押出し、表面仕上げ０．３Ｓ、表面温度６０℃に保持したキャスティングドラム上で急冷固化せしめて、未延伸フイルムを得た。この未延伸フィルムを７５℃にて予熱し、さらに低速、高速のロール間で１４ｍｍ上方より８３０℃の表面温度の赤外線ヒーターにて加熱してフィルムの製膜方向に５．１倍に延伸し、急冷し、続いてステンターに供給し、１２５℃にて横方向に４．８倍延伸した。さらに引き続いて２４０℃で１０秒間熱固定した後、１２０℃にて横方向に１．０％弛緩処理をし、厚み４．５μｍの二軸配向フィルムを得た。得られたフィルムのヤング率は縦方向８ＧＰａ、横方向６．５ＧＰａであった。
得られた二軸配向フィルムおよび磁気テープの特性を表１に示す。
【００５８】
［実施例１］
参考例１で得たＰＥＮ１をフィルム層Ａ層用原料とし、日本ゼオン株式会社製の商品名「ＺＥＯＮＥＸ４８０Ｒ」をフィルム層Ｂ用原料とし、フィルム層Ａの片面にフィルム層Ｂが積層され、これらの厚み比（フィルム層Ｂ／（フィルム層Ａ＋フィルム層Ｂ）が３０％となるように共押出しで積層未延伸フィルムとしたほかは、比較例１と同様な操作を繰り返して、二軸配向積層フィルムとした。
得られた二軸配向積層フィルムの特性を表１に示す。
【００５９】
［実施例２および３］
実施例１において、フィルム層ＡとＢの厚み比を表１に示すとおり変更した以外は、実施例１と同様な操作を繰り返した。
得られた二軸配向積層フィルムの特性を表１に示す。
【００６０】
［実施例４］
実施例１において、フィルム層Ａの両面に同じ厚みのフィルム層Ｂを積層し、厚み比（全フィルム層Ｂ／（フィルム層Ａ＋全フィルム層Ｂ）が３０％となるように変更したほかは同様な操作を繰り返して、二軸配向積層フィルムとした。
得られた二軸配向積層フィルムの特性を表１に示す。
【００６１】
［実施例５］
実施例１において、フィルム層Ａとフィルム層Ｂと交互に２０１層（両表面にフィルム層Ａが配置され、各フィルム層Ａおよび各フィルム層Ｂの厚みはそれぞれの層の中で同じ）となるように積層し、厚み比（全フィルム層Ｂ／（全フィルム層Ａ＋全フィルム層Ｂ）を３０％に変更したほかは同様な操作を繰り返して、二軸配向積層フィルムとした。
得られた二軸配向積層フィルムの特性を表１に示す。
【００６２】
［実施例６］
実施例１において、ＰＥＮ１の変わりに、参考例２で得られた共重合ＰＥＮ２０を用いたほかは同様な操作を繰り返して、二軸配向積層フィルムとした。
得られた二軸配向積層フィルムの特性を表１に示す。
【００６３】
［実施例７］
実施例４において、ＰＥＮ１の変わりに、参考例２で得られた共重合ＰＥＮ２０を用いたほかは同様な操作を繰り返して、二軸配向積層フィルムとした。
得られた二軸配向積層フィルムの特性を表１に示す。
【００６４】
［実施例８］
実施例４において、ＰＥＮ１の変わりに、参考例３で得られた共重合ＰＥＮ１２を用いたほかは同様な操作を繰り返して、二軸配向積層フィルムとした。
得られた二軸配向積層フィルムの特性を表１に示す。
【００６５】
［実施例９］
実施例４において、ＰＥＮ１の変わりに、参考例４で得られた共重合ＰＥＮ２７を用いたほかは同様な操作を繰り返して、二軸配向積層フィルムとした。
得られた二軸配向積層フィルムの特性を表１に示す。
【００６６】
［実施例１０］
実施例５において、ＰＥＮ１の変わりに、参考例２で得られた共重合ＰＥＮ２０を用いたほかは同様な操作を繰り返して、二軸配向積層フィルムとした。
得られた二軸配向積層フィルムの特性を表１に示す。
【００６７】
［比較例２］
実施例５において、厚み比（全フィルム層Ｂ／（全フィルム層Ａ＋全フィルム層Ｂ）を７５％に変更したほかは同様な操作を繰り返して、二軸配向積層フィルムとした。
得られた二軸配向積層フィルムの特性を表１に示す。
【００６８】
［比較例３］
実施例５において、日本ゼオン株式会社製の商品名「ＺＥＯＮＥＸ４８０Ｒ」を、出光興産株式会社製シンジオタクチックポリスチレン（商品名ザレック１３０ＺＣ）変更したほかは同様な操作を繰り返して、二軸配向積層フィルムとした。
得られた二軸配向積層フィルムの特性を表１に示す。
【００６９】
【表１】
2010012651.tif 000003
【００７０】
表１中のフィルム層Ｂの欄における、樹脂種Ａは日本ゼオン株式会社製のポリシクロオレフィン（商品名「ゼオネックス４８０Ｒ」）、樹脂種Ｂは出光興産株式会社製のシンジオタクチックポリスチレン（商品名「ザレック１３０ＺＣ」）を示す。また、表１中のＥＮＡは前記式（Ｉ）で示される６，６’−（エチレンジオキシ）ジ−２−ナフトエ酸成分を示し、その割合は、芳香族ポリエステル中の全酸成分に対するモル％を示す。さらにまた、二軸配向フィルムの欄にある、ＭＤはフィルムの製膜方向、ＴＤはフィルムの幅方向、Ｂ層の割合は、２層、３層または多層といった積層フィルムの場合にけるフィルム層Ｂの合計の厚みを二軸配向積層フィルムの全厚みで割ったものである。
【産業上の利用可能性】
【００７１】
本発明の二軸配向積層フィルムは、優れた寸法安定性と高温での加工性とを有することから、磁気記録媒体やコンデンサーのベースフィルムとして用いることができ、特にリニア記録方式の磁気記録テープのベースフィルムとして好適に用いることができる。